Brevet FR3048821A1 — publié le 20170915

Electrode pour batterie lithium-ion comprenant un liant formé d'un mélange de deux polymères, le premier polymère étant un premier polyacrylate ou un de ses dérivés, le deuxième polymère étant un deuxième polyacrylate ou une carboxyméthyle cellulose ou un de leurs dérivés, encre pour la réalisation d'une telle électrode. Domaine technique de l'invention L'invention est relative à une électrode pour batterie lithium-ion comprenant un liant formé d'un mélange de deux polymères : le premier polymère est un premier polyacrylate ou un de ses dérivés, le deuxième polymère est un deuxième polyacrylate ou une carboxyméthyle cellulose ou un de leurs dérivés. L'invention est également relative à une encre pour la réalisation d'une telle électrode. État de la technique Comme représenté à la figure 1, les accumulateurs au lithium sont classiquement constitués par une cellule électrochimique 1 disposée dans un boîtier 2. La cellule électrochimique 1 est formée par une électrode négative 3 et une électrode positive 4, séparées par un électrolyte 5. Chacune des électrodes positive et négative, respectivement 3 et 4, est en contact avec un collecteur de courant, 6a ou 6b, qui assure le transport des électrons vers un circuit électrique extérieur (non représenté). Selon le type d'accumulateur au lithium, l'électrolyte 5 peut se présenter sous une forme solide, liquide ou sous forme d'un gel. Une batterie est formée de plusieurs accumulateurs. Les électrodes 3 et 4 sont généralement réalisées par enduction d'une encre, comprenant le matériau électrochimiquement actif pulvérulent, un liant et un 3048821 2 conducteur électronique, dispersés dans un solvant organique ou aqueux, sur le collecteur de courant 6a ou 6b. L'étape d'enduction est classiquement suivie par le séchage de l'ensemble encre/collecteur de courant pour évacuer les traces de solvant contenu dans 5 l'encre. L'électrode ainsi obtenue adhère au collecteur de courant. Le conducteur électronique est utilisé pour améliorer la conductivité électronique des électrodes, 3 et 4. Le liant permet de conférer à l'électrode la cohésion des différents composants lo des électrodes et sa tenue mécanique sur le collecteur de courant. Il confère également une certaine flexibilité à l'électrode pour sa mise en oeuvre en cellule, notamment vis-à-vis de l'étape de bobinage, pour les éléments bobinés. Le matériau électrochimiquement actif d'électrode négative est formé d'un 15 métal ou d'un semi-métal capable de former un alliage avec le lithium. Il s'agit, en particulier, du silicium. Ces types de matériau présentent une capacité spécifique théorique très élevée (de l'ordre de 3580mAh/g pour le silicium) comparée à celle du graphite (de l'ordre de 370mAh/g). 20 Cependant, ces matériaux présentent une forte expansion volumique lors de la lithiation. Cette expansion va être à l'origine de la dégradation de la cellule Li-ion à base de ce matériau à l'électrode négative : i) dégradation de l'intégrité de l'électrode qui conduit à une diminution de la capacité de l'électrode, ii) fracture de l'interface électrode-électrolyte (ou SEI pour « Solid Electrolyte Interface ») 25 qui conduit à la formation continue de produit de dégradation, iii) addition de contraintes sur l'ensemble de la batterie et dégradations des autres composants. Pour prévenir la dégradation de l'électrode et pour améliorer les performances 30 électrochimiques de la batterie, de nombreuses études ont porté sur la nature du liant. 3048821 3 Les liants polymères pour électrode couramment utilisés à l'heure actuelle sont des liants polymères solubles : - soit dans les solvants organiques tels que le polyvinylidène fluorure, noté PVDF, 5 - soit dans un solvant aqueux comme la carboxyméthyle cellulose, notée CMC, le caoutchouc nitrile (en anglais "nitrile butadiene rubber", noté NBR), le caoutchouc styrène-butadiène (en anglais "styrene butadiene rubber", noté SBR), ou encore l'acide polyacrylique (PAA) ou le polyacrylate suivant son degré de dissociation. 10 Les liants polymères solubles dans un solvant aqueux sont préférés car ils évitent l'utilisation de solvants organiques combustibles, volatiles, inflammables et toxiques, parfois classés Cancérigène Mutagène Reprotoxique (CMR) et dont l'usage nécessite la mise en place de conditions de manipulation 15 particulières. Un liant polymère se caractérise par sa longueur de chaîne, conventionnellement par le poids moléculaire en g/mol, Mw : .t /2- 20 Avec : nx, le nombre de macromolécules de degré de polymérisation x, Mx la masse de telles macromolécules. La masse moléculaire, ou poids moléculaire, de polymère est définie comme étant une masse moyenne. Les masses moléculaires sont généralement 25 distribuées selon une courbe de Gauss centrée sur la masse moléculaire le définissant. Afin de conserver l'intégrité de l'électrode, un liant avec un module d'Young relativement élevé et une élasticité suffisante, comme le PAA ou la CMC, est 30 préféré. 3048821 4 La CMC et le PAA sont tous les deux des polymères avec une chaîne carbonée. La chaîne carbonée comporte des groupements carboxyliques, sur chaque monomère, pour le PAA. Pour la chaîne carbonée rigide de la CMC, il y a une substitution partielle de certains groupements OH. 5 Les performances, en terme d'efficacité coulombique, notamment, sont meilleures avec le PAA (thèse de Etienne Radvanyi, soutenue en 2014, Université de Grenoble, « Compréhension des mécanismes de (dé)lithiation et de dégradation d'électrodes de silicium pour accumulateur Li-ion et étude de facteurs influents »). Le liant PAA combinerait avantageusement de bonnes 10 interactions physico-chimiques avec la matière active et un module d'Young élevé, ainsi qu'une élasticité suffisante, permettant ainsi de conserver de manière optimale l'intégrité de l'électrode. Il est connu d'intégrer le PAA comme liant dans des formulations pour électrode 15 négative à base de silicium afin de remédier au problème d'expansion et de contraction du matériau électrochimiquement actif. L'acide polyacrylique ou le polyacrylate, suivant son degré de dissociation, utilisé dans ces formulations, présente différents poids moléculaires : 250000 g/mol (thèse précitée), 750000 g/mol (J. Phys. Chem. C 2011, 115, 13487- 20 13495), 1250000 g/mol (Energy Environ. Sci. 2012, 5, 9014-9020), entre 300000 g/mol et 3000000 g/mol (US 2007/0026313), entre 1000000 g/mol et 1250000 g/mol (US 2013/0236778), 2000 g/mol, 5000 g/mol ou 100000 g/mol (Appt. Mater. Interfaces, 2010, 2, 11, 3004-3010). 25 Cependant, même si l'utilisation du PAA permet, à la fois, de réduire la formation de l'interface électrode-électrolyte et de la stabiliser, il apparaît que la réalisation d'électrodes au moyen des encres précitées est difficile à mettre en oeuvre. Les encres d'électrodes élaborées à partir de ces grades de PAA ne permettent pas, dans certains cas, d'intégrer des proportions importantes de 30 PAA, typiquement plus de 2% en masse, ou dans d'autres cas, de conférer à 3048821 5 l'encre d'électrode des propriétés rhéologiques adaptées à la technique d'enduction classiquement employée pour la réalisation des électrodes. 5 Objet de l'invention L'invention a pour but de remédier aux inconvénients de l'art antérieur et, en particulier, de proposer une électrode mécaniquement stable, suffisamment souple pour être assemblée, et présentant des propriétés électrochimiques 10 améliorées ainsi qu'une encre, facile à déposer, et permettant d'obtenir, après séchage, une telle électrode. Cet objet est atteint par une électrode pour accumulateur au lithium, ou pour batterie au lithium, comprenant : 15 - un matériau actif d'électrode, à base de silicium, - un agent conducteur, - un liant comprenant un mélange de deux polymères : o le premier polymère ayant un premier poids moléculaire, le premier polymère étant un premier polyacrylate ou un de ses 20 dérivés, o le deuxième polymère ayant un deuxième poids moléculaire, le deuxième polymère étant un deuxième polyacrylate ou une carboxyméthyle cellulose, ou un de leurs dérivés respectifs. 25 Cet objet est également atteint par une encre pour la réalisation d'une électrode de batterie lithium-ion comprenant : - un matériau actif d'électrode, à base de silicium, - un solvant, - un agent conducteur, 30 - un liant comprenant un mélange de deux polymères : 3048821 6 o le premier polymère ayant un premier poids moléculaire, le premier polymère étant un premier polyacrylate ou un de ses dérivés, o le deuxième polymère ayant un deuxième poids moléculaire, le 5 deuxième polymère étant un deuxième polyacrylate ou une carboxyméthyle cellulose, ou un de leurs dérivés respectifs. Avantageusement, le premier polymère et le deuxième polymère sont des polyacrylates ou un de leurs dérivés. 10 Avantageusement, le premier polymère et le deuxième polymère sont des polyacrylates. Avantageusement, le premier polymère est un polyacrylate et le deuxième 15 polymère est une carboxyméthyle cellulose. Avantageusement, le premier poids moléculaire est inférieur ou égal à 400,000g/mol et supérieur ou égal à 150,000g/mol. 20 Avantageusement, le second poids moléculaire est, avantageusement, supérieur ou égal à 650,000g/mol et inférieur ou égal à 4,000,000g/mol, et encore plus avantageusement, le second poids moléculaire est supérieur ou égal à 650,000g/mol et inférieur ou égal à 1,500,000g/mol. 25 Avantageusement, le degré de dissociation des polymères va de 35% à 100%. Avantageusement, le premier polymère et le deuxième polymère sont des polyacrylates, le premier poids moléculaire étant supérieur ou égal à 250,000g/mol et inférieur ou égal à 400,000g/mol, le deuxième poids 30 moléculaire étant supérieur ou égal à 1,000,000g/mol et inférieur ou égal à 3048821 7 1,500,000g/mol, et le degré de dissociation des polymères étant supérieur à 90%. Avantageusement, le premier poids moléculaire est d'au plus 67% massique 5 par rapport au deuxième poids moléculaire. Avantageusement, le liant est constitué des deux polymères. Avantageusement, le liant représente de 2% à 15% par rapport au poids total 10 de l'électrode. Avantageusement, le liant représente de 4% à 10% par rapport au poids total de l'électrode. Avantageusement, le silicium est sous la forme de nanoparticules, le silicium 15 étant éventuellement inséré dans une matrice micrométrique, et étant susceptible de former un alliage avec le lithium de type LixSi, avec x compris entre 0 et 3,75. Avantageusement, 90% du silicium sous forme de nanoparticules présente une 20 distribution de taille inférieure à 300nm. Avantageusement, 50% du silicium sous forme de nanoparticules présente une distribution de taille inférieure à 150nm. 25 Avantageusement, l'électrode a un grammage allant de 2,5mg/cm2 à 10mg/cm2 de matière active déposée et une densité d'au moins 1,4. Avantageusement, l'électrode est dépourvue de latex. 30 3048821 8 Description sommaire des dessins D'autres avantages et caractéristiques ressortiront plus clairement de la description qui va suivre de modes particuliers de réalisation de l'invention 5 donnés à titre d'exemples non limitatifs et représentés aux dessins annexés, dans lesquels : - la figure 1 représente, de manière schématique et en coupe, un accumulateur au lithium selon l'art antérieur, - les figures 2, 3a, 4a sont des graphiques représentant la viscosité (ri) de 10 différentes encres et solutions en fonction du gradient de cisaillement (y), - les figures 3b et 4b sont des graphiques représentant le module visqueux (G") et le module élastique (G') de différentes encres en fonction de la fréquence (f), - la figure 5 représente l'efficacité coulombique (CE) en fonction du nombre de cycles pour une électrode comprenant un liant formé d'un premier polyacrylate 15 d'un poids moléculaire de 250,000g/mol et d'un deuxième polyacrylate d'un poids moléculaire de 1,250,000g/mol avec un degré de dissociation de 100% (électrode G) en pile bouton. 20 Description d'un mode de réalisation préférentiel de l'invention L'encre pour la réalisation d'une électrode de batterie lithium-ion comprend : - un matériau actif d'électrode, - un solvant, avantageusement de l'eau, 25 - un agent conducteur électronique, - un liant comprenant un mélange de deux polymères : o le premier polymère ayant un premier poids moléculaire, le premier polymère étant un premier polyacrylate ou un de ses dérivés, 30 o le deuxième polymère ayant un deuxième poids moléculaire, le deuxième polymère étant un deuxième polyacrylate 3048821 9 ou une carboxyméthyle cellulose, ou un de leurs dérivés respectifs. - éventuellement, en outre, un additif. 5 Selon un mode de réalisation préférentiel, l'encre est constituée : - du matériau actif d'électrode, à base de silicium, - du solvant, - de l'agent conducteur électronique, - du liant comprenant le mélange des deux polymères. 10 Le matériau actif d'électrode est un matériau d'électrode négative utilisé dans les accumulateurs au lithium. Le matériau d'électrode négative comprend au moins un métal ou un semi-métal M susceptible de former un alliage avec le lithium de type LiXM avec x compris entre 0 et 5. Le métal ou le semi-métal est, 15 avantageusement, du silicium, de l'aluminium, de l'étain ou bien du germanium. Préférentiellement, le matériau actif d'électrode est à base de silicium. Pour conserver l'intégrité du matériau au cours du cyclage, le silicium est, avantageusement, sous forme de nanoparticules. Le silicium est sous forme nanométrique, de préférence, sous forme de 20 nanoparticules pour limiter les phénomènes de pulvérisation. Avantageusement, 90% de sa distribution de taille est inférieure à 300nm, et préférentiellement 50% de sa distribution de taille est inférieure à 150nm. La distribution de taille est une distribution en volume. Toujours pour conserver son intégrité, le silicium peut également être intégré 25 sous forme de nanoparticules dans une matrice micrométrique. Par matrice micrométrique, on entend une matrice de taille micrométrique, c'est-à-dire une matrice ayant une taille allant de 0,1pm à 50pm, et avantageusement, une taille allant de 2pm à 1 Oprrl. La matrice micrométrique peut être une matrice de carbone ou une matrice 30 métallique (Fe, Al, Co, Ni, Mn, Sn, Ge, etc). 3048821 10 La matrice peut être majoritaire en poids par rapport au silicium. Avantageusement, cette matrice représente au moins 50% de la masse. Très avantageusement, cette matrice représente au moins 80% de la masse. L'intégration de particules de silicium nanométriques dans une matrice 5 micrométrique conduit à la formation d'un matériau composite, permettant de diminuer l'impact des expansions volumiques répétées. Le silicium est susceptible de former un alliage avec le lithium de type LixSi, avec x compris entre 0 et 3,75. Le matériau actif peut également être un mélange d'un composé à base de 10 silicium et d'un autre composé, comme du graphite par exemple. Le pourcentage en poids de matériau électrochimiquement actif est supérieur ou égal à 85% et, de préférence, supérieur ou égal à 90% au poids de l'électrode sèche. 15 L'encre peut, dans certains modes de réalisation, comporter un additif, aussi appelée composant additionnel. Il peut s'agir d'un polymère supplémentaire, comme de la carboxyméthyle cellulose, du latex pour améliorer la souplesse de l'électrode, ou encore d'un agent réticulant comme l'alcool polyvinylique (ou PVA pour « PolyVinyl Alcohol). 20 Selon une autre alternative, cet autre composant peut être un polyacrylate (PAA) d'un autre poids moléculaire. L'encre comporte alors trois PAA de poids moléculaires différents. Cet autre composant représente 5% massique ou moins de l'électrode, et de préférence, 3% ou moins. 25 Les différents pourcentages massiques exprimés, sauf indication contraire, sont calculés par rapport à la somme totale des poids des composés suivants : le matériau actif d'électrode, l'agent conducteur électronique, le liant et, éventuellement, l'additif. 30 Le solvant n'est pas pris en compte. Le solvant s'évaporant lors du procédé de réalisation de l'électrode, les pourcentages massiques relatifs à l'encre et à 3048821 11 l'électrode sont ainsi identiques. Le poids des composés de l'encre est donc, ici, défini par rapport à l'électrode. Plus précisément, par poids de l'électrode ou poids de l'électrode sèche, on entend le poids des différents composés une fois l'encre enduite et le solvant 5 évaporé. On parle également d'extrait sec. L'agent conducteur est, avantageusement, du carbone sous forme divisée, sous forme de particules sphériques, ou sous forme de fibres par exemple. L'agent conducteur peut contenir un ou plusieurs matériaux conducteurs 10 électroniques. Le conducteur électronique est, de préférence, choisi parmi le noir de carbone, les fibres de carbone, le carbone ultra-divisé et un mélange de ceux-ci. Par carbone ultra-divisé, on entend du carbone présentant une très grande surface spécifique. 15 Le liant représente de 2% à 15% du poids de l'extrait sec, ou du poids de l'électrode sèche, et de préférence, de 4% à 10% du poids de l'extrait sec. L'encre est remarquable en ce que le liant comprend un mélange de deux polymères : 20 o le premier polymère ayant un premier poids moléculaire, le premier polymère étant un premier polyacrylate ou un de ses dérivés, o le deuxième polymère ayant un deuxième poids moléculaire, le deuxième polymère étant un deuxième polyacrylate ou une carboxyméthyle cellulose, ou un de leurs dérivés respectifs. 25 Les poids moléculaires des premier et deuxième polymères sont différents. Le second poids moléculaire est supérieur au premier poids moléculaire. Avantageusement, le premier poids moléculaire est d'au plus 67% massique par rapport au deuxième poids moléculaire, voire d'au plus 50% par rapport au 30 deuxième poids moléculaire. 3048821 12 Par dérivé du polacrylate, on entend un polymère ou co-polymère à base d'au moins 50% de la fonction acrylate -I-C H2 CH C 0 0 R 5 avec R correspondant à un cation comme du lithium, du sodium, de l'ammonium, ou du potassium dans sa forme dissociée (polyacrylate). R correspond à H dans sa forme non dissociée (acide polyacrylique). Les groupements carboxyliques du PAA sont dissociés, à partir d'une forme 10 non dissociée, par ajout de LiOH, NaOH, NH4OH ou KOH. Le degré de dissociation est le rapport entre le nombre de groupements carboxylates et le nombre de groupements carboxyliques et carboxylates. Le degré de dissociation des polymères va, avantageusement, de 35% à 100%. Pour atteindre ce degré de dissociation du LiOH, du NaOH, du NH4OH ou du 15 KOH est ajouté dans une solution de PAA de telle manière à neutraliser, suivant le degré visé, entre 35 et 100% des groupements carboxyliques. Le pH du solvant peut être modifié pour contrôler le degré de dissociation du liant. Le pH peut être un indicateur pour estimer le degré de dissociation du liant. 20 Les macromolécules de PAA adoptent alors une conformation en solution plus déroulée par rapport à de plus faibles degrés de dissociation. L'encre est alors plus visqueuse et elle présente aussi un comportement rhéo-fuidifiant plus marqué. Ceci est ensuite bénéfique aux performances électrochimiques. 25 Par dérivé de la CMC, on entend un polymère ou co-polymère à base d'au moins 50% du monomère suivant : 3048821 13 Avec R pouvant être un mélange de H, de CH2COOH, CH2COOLi, CH2COONa, ou de OLi, ONa, ou OH. L'alginate est, par exemple, un dérivé de la CMC. 5 Le degré de dissociation des polymères va de 35% à 100%. Le liant est, avantageusement, constitué des deux polymères. 10 Selon un mode de réalisation, le premier polymère est un polyacrylate et le deuxième polymère est une carboxyméthyle cellulose. Le poids moléculaire du polyacrylate est, avantageusement, supérieur ou égal à 150,000g/mol et inférieur ou égal à 400,000g/mol. Le poids moléculaire de la CMC est, avantageusement, compris entre 15 650,000g/mol et 4,000,000g/mol, et encore plus avantageusement entre 650,000g/mol et 1,500,000g/mol. Selon un autre mode de réalisation, le premier polymère et le deuxième polymère sont des polyacrylates ou un de leurs dérivés. 20 Encore plus préférentiellement, le premier polymère est un polyacrylate PAA1 et le deuxième polymère est un polyacrylate PAA2. Ces encres présentent des propriétés rhéologiques améliorées par rapport aux encres ne contenant qu'un seul polyacrylate, elles sont donc plus faciles à déposer par enduction. En même temps, elles autorisent une incorporation de 25 PAA plus importante dans l'encre, conduisant à des électrodes présentant de meilleures propriétés électrochimiques. 3048821 14 Préférentiellement, le premier poids moléculaire de PAA1 est inférieur ou égal à 400,000g/mol. Il est, préférentiellement, supérieur ou égal à 150,000g/mol. Ces PAA peuvent être ajoutés en grande quantité dans l'encre car leur ajout 5 n'augmente pas significativement la viscosité. Préférentiellement, le second poids moléculaire de PAA2 est supérieur ou égal à 650,000g/mol. Il est, préférentiellement, inférieur ou égal à 4,000,000g/mol. Encore plus préférentiellement, le second poids moléculaire de PAA2 est 10 supérieur ou égal à 650,000g/mol et inférieur ou égal à 1,500,000g/mol. Pour des masses moléculaires supérieures, il est nécessaire d'intégrer plus d'eau dans l'encre pour avoir une viscosité adaptée. Les contraintes au séchage sont alors plus importantes, ce qui diminue la qualité de l'électrode. Avantageusement, les PAA à poids moléculaire moyen supérieur à 15 650,000g.mo1-1 sont constitués par des chaînes de polymère suffisamment longues pour donner un caractère rhéo-fluidifiant à l'encre. Préférentiellement, le premier polymère et de le deuxième polymère sont des polyacrylates, le premier poids moléculaire étant supérieur ou égal à 20 250,000g/mol et inférieur ou égal à 400,000g/mol, le deuxième poids moléculaire étant supérieur ou égal à 1,000,000g/mol et inférieur ou égal à 1,500,000g/mol, et le degré de dissociation des polymères étant supérieur à 90%. 25 Le rapport massique PAA,/PAA2 est supérieur ou égal à 1, c'est-à-dire que le mélange des PAA est effectué avec au plus 50% du PAA de poids moléculaire le plus haut. Le PAA de poids moléculaire le plus bas est majoritaire, ce qui conduit à une encre plus facile à déposer car moins visqueuse que dans le cas où le PAA de poids moléculaire le plus haut est majoritaire. 30 3048821 15 Si le PAA1 est employé seul, l'encre est trop visqueuse et si le PAA2 est employé seul, l'encre n'est pas assez rhéo-fluidifiante. Un mélange de PAA est nécessaire pour atteindre de telles gammes et pouvoir réaliser une électrode. 5 Les encres, élaborées avec de tels mélanges de PAA, présentent une viscosité de 0,5Pa.s à 5Pa.s pour un cisaillement de 100s-1. Elles présentent un seuil d'écoulement de quelques Pa. La viscosité de ces encres, pour un cisaillement de 0,1s-1, est supérieure à 10 fois la viscosité de l'encre pour un cisaillement de 100s-1, c'est-à-dire que 10 l'encre aura une viscosité supérieure à 5Pa.s à 0,1s-1. De telles encres présentent un comportement de type rhéo-fluidifiant, avec une viscosité infinie au repos, c'est-à-dire avec une viscosité telle que le mouvement des particules de matériau actif est bloqué au repos. Ces encres sont, 15 particulièrement, adaptées pour la réalisation d'une électrode par enduction. Pour une encre comportant uniquement un PAA d'un poids moléculaire supérieur à 650,000g/mol, et un degré de dissociation compris entre 35 et 100%, l'encre présentera de bonnes propriétés rhéologiques. 20 Cependant, le PAA ne pourra pas être intégré dans des proportions importantes pour limiter les contraintes lors du séchage et donc garantir de bonnes propriétés mécaniques à une électrode ayant un grammage d'au moins 2,5 mg/cm2 de matière active, c'est-à-dire au moins 2,5mg/cm2 de matériau actif d'électrode. De plus, il sera difficile de garantir un extrait sec élevé à l'encre. 25 Les performances de cette électrode seront médiocres. A l'inverse, dans le cas d'une encre comportant uniquement du PAA avec un poids moléculaire inférieur à 400,000g/mol, et un degré de dissociation compris entre 35 et 100%, le PAA pourra être intégré dans des proportions importantes, 30 de l'ordre de 2 à 15%, mais le PAA ne confèrera pas de bonnes propriétés rhéologiques à l'encre, rendant son enduction médiocre et inhomogène. 3048821 16 Le caractère rhéo-fluidifiant du PAA peut être apprécié à partir de solution contenant uniquement un PAA. Des solutions ayant différentes concentrations de PAA et présentant un degré de dissociation de 100% ont été élaborées et 5 leurs viscosités mesurées dans les conditions décrites précédemment. Le PAA seul doit avoir une viscosité comprise entre 0,5 et 2 Pa.s à 100s-1 pour pouvoir aboutir à une viscosité de l'encre finale comprise entre 0,5 et 5 Pa.s. Il doit également présenter un comportement rhéo-fluidifiant avec une viscosité à 10 0,1s-1 dix fois plus importante que celle à 100s-1. Les mêmes propriétés sont souhaitées pour l'encre. Les courbes obtenues sont représentées sur la figure 2. Différentes solutions ont été étudiées (figure 2). Leurs propriétés rhéologiques 15 sont répertoriées dans le tableau suivant : solution Propriétés rhéologiques Bilan du Mw Essai Mw %m Viscosité à 100s-1 Pente PAA, ou PAA2 (kg/mol) Si 100 12 - - PAA1 S2 250 12 - - PAA1 S3 345 12 - - PAA1 S4 450 3 + - X S5 450 8 + - S6 450 12 - - S7 1250 1 + + PAA2 S8 1250 3 + + PAA2 S9 3000 1 - + PAA2 Sauf indication contraire, toutes les mesures de viscosité des encres ont été réalisées avec un rhéomètre, ici un équipement Bohlin® CVO®, avec un mobile 3048821 17 conique tronqué de 50mm de diamètre et d'un angle de 4°, et d'un plan peltier régulé à 20°C. Un pré-cisaillement à 100s-1 pendant 10s est appliqué avant toute mesure. Quatre ou cinq points sont mesurés par décade avec 10s de mesure par point, en commençant par les gradients les plus élevés. 5 Les solutions de PAA avec un poids moléculaire de 100,000 250,000 ou 345,000g/mol ont une viscosité faible à 100s-1, même pour des concentrations de 12%. Elles ne comportent pas de caractère rhéo-fluidifiant. Ces poids moléculaires correspondent à la définition de PAA,, soit une masse moléculaire 10 permettant d'atteindre un pourcentage élevé de liant dans l'électrode sans apporter trop de viscosité à l'encre d'électrode. Les solutions de PAA avec un poids moléculaire de 450,000g/mol ont une viscosité à 100s-1 correspondant à celle recherchée, mais pas un caractère 15 rhéo-fluidifiant suffisant, même pour une concentration importante. Ce poids moléculaire ne correspond à aucune des 2 définitions de PAA. Les solutions de PAA avec un poids moléculaire de 1,250,000 ou 3,000,000g/mol ont une viscosité adaptée à 100s-1, à condition que leur teneur 20 soit faible. Elles comportent également un caractère rhéo-fluidifiant compatible avec celui recherché. Ces poids moléculaires correspondent à la définition de PAA2, soit une masse moléculaire permettant de conférer à l'encre d'électrode de bonnes propriétés rhéologiques, mais ne permettant pas d'atteindre une proportion importante de PAA dans l'encre. 25 Deux encres comportant uniquement du PAA avec un poids moléculaire inférieur à 400,000g/mol ont été élaborées. Elles ont servies pour réaliser des électrodes avec un grammage de l'ordre de 5 mg de composite par cm2 d'électrode à enduire. Les encres sont les suivantes : 30 - Encre A : électrode composée de 90% de composite de carbone et de silicium ayant une capacité spécifique de 600mAh/g (ce matériau composite 3048821 18 est appelé par la suite composite or SiC), 2% de fibres de carbone, 3% de carbone ultra-divisé, 5% de PAA de poids moléculaire 250,000g/mol avec un degré de dissociation de 33%, - Encre B : électrode composée de 90% de composite, 2% de fibres de 5 carbone, 3% de carbone ultra-divisé, 5% de PAA de poids moléculaire 250,000g/mol avec un degré de dissociation de 100%. Du LiOH est employé pour dissocier le PAA en solution avant son incorporation dans l'encre. 10 Elles sont comparées à trois électrodes identiques mais où le liant est : - un PAA avec un poids moléculaire de 450,000 g/mol - de la CMC à poids moléculaire de 250,000g/mol - un mélange de PAA et de CMC avec un poids moléculaire de 15 250,000g/mol pour les 2. Ces 3 encres sont les suivantes : - Encre C : électrode composée de 90% de composite, 2% de fibres de carbone, 3% de carbone ultra-divisé, 5% de PAA 450,000g/mol avec un 20 degré de dissociation de 33%, - Encre CMC : électrode composée de 90% de composite, 2% de fibres de carbone, 3% de carbone ultra-divisé, 5% de CMC 250,000g/mol avec un degré de dissociation de 100% (la CMC employée est dissociée avec des groupements carboxylates de sodium COONa), 25 - Encre CMC/PAA : électrode composée de 90% de composite, 2% de fibres de carbone, 3% de carbone ultra-divisé, 2,5% de CMC 250,000g/mol et 2,5% de PAA 250,000g/mol avec un degré de dissociation de 50% (la CMC et le PAA sont dissociés avec du NaOH). 30 Les propriétés rhéologiques des cinq encres ont été mesurées, en viscosité, suivant le protocole décrit précédemment, et en mode oscillation, à 25°C et 3048821 19 avec la même géométrie, mais pour une déformation de 1% entre 0,1 et 10 Hz. Quatorze points sont mesurés par décade, avec de 6 à 45s de mesure par point, sans pré-cisaillement, mais avec un repos de 10min. La figure 3a représente la viscosité de ces encres en fonction du cisaillement. 5 La figure 3b représente les modules visqueux et élastiques obtenus en mode oscillation, sans déformation importante de l'encre, dans son domaine linéaire, ce qui donne accès aux propriétés au repos de l'encre. Les courbes de viscosité (figure 3a) montrent que les encres A et C avec des 10 PAA de 250,000g/mol et 450,000g/mol, et un degré de dissociation de 33% ne présente pas de caractère rhéo-fluidifiant. Ce type de comportement rhéo-fluidifiant est atteint pour des mélanges avec 5% de PAA à 250,000g/mol avec un degré de dissociation de 100% (encre B). Cependant, pour l'encre B, entre 0,1 et 1 s-1, la viscosité s'affaisse et ne tend 15 plus vers une viscosité infinie. Les encres CMC et CMC/PAA montrent ce comportement rhéo-fluidiant avec, cependant, un rapport inférieur à 10 entre les viscosités à 0,1 et 100s-1. Le mode oscillation (figure 3b), avec le suivi des modules, confirme ces 20 résultats. Quelle que ce soit la fréquence, on a toujours le module visqueux G" qui est supérieur au module élastique G' pour les encres CMC, CMC/PAA, A, B et C. L'encre ne bloque pas les mouvements des particules. L'encre n'est pas stable au repos et n'est donc pas adaptée au procédé classique de réalisation des électrodes pour batterie Li-ion, par enduction. 25 Des courbes de viscosité (figures 4a et 4b) ont également été réalisées avec les mêmes composants que précédemment mais avec des mélanges de PAA : Encre D : électrode composée de 90% de composite, 2% de fibres de carbone, 3% de carbone ultra-divisé, 1,5% de PAA 1,250,000g/mol, 3,5% 30 de PAA 250,000g/mol avec un degré de dissociation de 100% 3048821 20 - Encre E : électrode composée de 90% de composite, 2% de fibres de carbone, 1,5% de PAA 1,250,000g/mol, 3,5% de PAA 250,000g/mol avec un degré de dissociation de 100%, 3% de latex - Encre F : électrode composée de 90% de composite, 2% de fibres de 5 carbone, 2,5% de PAA 1,250,000g/mol, 5,5% de PAA 100,000g/mol avec un degré de dissociation de 100% - Encre G : électrode composée de 90% de composite, 2% de fibres de carbone, 2,5% de PAA 1,250,000g/mol, 5,5% de PAA 250,000g/mol avec un degré de dissociation de 100% 10 - Encre H : électrode composée de 90% de composite, 2% de fibres de carbone, 2,5% de PAA 1,250,000g/mol, 5,5% de PAA 345,000g/mol avec un degré de dissociation de 100% - Encre I : électrode composée de 90% de composite, 2% de fibres de carbone, 0,5% de PAA 3,000,000g/mol, 7,5% de PAA 250,000g/mol avec 15 un degré de dissociation de 100% Les différentes encres évaluées à base de PAA sont résumées ci-dessous : Encre S i C % % PAA, (°/0 ; PAA2 (°/0 ; 0/0 DD composite CF CD M, en g/mol) M, en g/mol) Latex A 90% 2% 3% 5% 250,000 33% B 90% 2% 3% 5% 250,000 100% C 90% 2% 3% 5% 450,000 33% D 90% 2% 3% 3,5% 250,000 1,5% 1,250,000 100% E 90% 2% 3,5% 250,000 2,5% 1,250,000 3% 100% F 90% 2% 5,5% 100,000 2,5% 1,250,000 100% G 90% 2% 5,5% 250,000 2,5% 1,250,000 100% H 90% 2% 5,5% 345,000 2,5% 1,250,000 100% I 90% 2% 7,5% 250,000 0,5% 3,000,000 100% Les fibres de carbone sont notées CF, le carbone ultra-divisé est noté CD et le degré de dissociation est noté DD. 20 3048821 21 Pour les encres D, E, F, G, H, et I contenant en plus un PAA de haut poids moléculaire, avec un degré de dissociation de 100%, l'encre a un caractère rhéo-fluidifiant bien marqué ; un facteur d'au moins 50 est observable entre la viscosité à 100s-1 et celle à 0,1s-1. 5 Un autre composant, comme du latex, peut être ajouté sans altérer la stabilité de l'encre (encre E). Au niveau des modules, on observe toujours un module élastique supérieur au module visqueux pour les faibles fréquences, caractéristique d'une encre stable au repos. 10 Les évaluations rhéologiques des différentes encres sont regroupées dans le tableau ci-dessous : PAA1 PAA2 ou CMC DD Propriétés rhéologiques Bilan Encre Mw %m Mw %m Viscosité Pente G' vs Electrode (kg/mol) (kg/mol) à 100s-1 G" CMC 250 5 100% + 0 - 0 CMC/ 250 2,5 250 2,5 50% + 0 - 0 PAA A 250 5 33% + - - - B 250 5 100% + + - - C 450 5 33% + - - - D 250 3,5 1250 1,5 100% + + + + + + E 250 3,5 1250 1,5 100% + + + F 100 5,5 1250 2,5 100% + + + G 250 5,5 1250 2,5 100% + + + + H 345 5,5 1250 2,5 100% + + + + I 250 7,5 3000 0,5 100% + + + + Les mélanges seuls de PAA faisant référence aux encres C et G ont été 15 caractérisés par chromatographie par perméation de gel (GPC). Les mélanges ont été dilués à des valeurs de 0,1 mg/L pour pouvoir réaliser la mesure. Les 3048821 22 résultats obtenus révèlent bien un mélange de poids moléculaires, avec une distribution de type bi-modal. Pour intégrer une proportion importante de PAA et avoir à la fois une viscosité à 5 100s-1 comprise entre 0,5 et 2Pa.s et un caractère rhéo-fluidifiant, il est bien nécessaire d'avoir un mélange de PAA avec deux poids moléculaires distincts. La formulation à base d'un mélange de deux polymères, le premier polymère étant un polyacrylate ou un de ses dérivés, le second polymère étant un 10 polyacrylate, une carboxyméthylcellulose ou un de leurs dérivés respectifs, permet de réaliser des électrodes négatives présentant de bonnes propriétés électrochimiques et mécaniques, notamment en terme d'irréversible de premier cycle et de perte par cycle en cyclage. 15 Le procédé de réalisation d'une électrode pour accumulateur au lithium, ou batterie au lithium comprend les étapes successives suivantes : - dépôt et séchage d'une encre, telle que précédemment décrite, sur un collecteur de courant, pour obtenir une électrode - séchage des traces de solvant de l'électrode, 20 - calendrage de l'électrode. Le procédé de séchage de l'électrode est, de préférence, réalisé à une température inférieure à 150°C et, encore plus préférentiellement, à une température inférieure à 130°C 25 Il est possible que les PAA réticulent entre eux et que l'électrode comprenne des « macropolymères » PAA,-PAA, PAA2-PAA2 ou bien PAA,-PAA2, si l'électrode est séchée à une température supérieure à celle conventionnellement employée. Par exemple, il s'agit de températures supérieures à 150°C. Néanmoins, cette réticulation réduit l'élasticité du liant et 30 n'est pas souhaitable pour les performances de l'électrode. 3048821 23 On se placera, avantageusement, à des températures inférieures aux températures indiquées ci-dessus de manière à empêcher la réticulation des polyacrylates. Le liant est ainsi formé d'un mélange constitué du premier polyacrylate PAA1 et 5 du second polyacrylate PAA2, il n'y a pas de réticulation. L'encre est initialement obtenue en mélangeant dans de l'eau distillée, les différents composés : le matériau électrochimiquement actif, le solvant, le liant, l'agent conducteur électronique, et éventuellement l'additif. 10 En outre, une base pour dissocier le polymère peut également être ajoutée à l'encre. L'encre peut également comporter un autre composant tel qu'un polymère. L'encre est, ensuite, déposée sous forme d'une couche d'épaisseur variable sur 15 une feuille généralement métallique constituant un collecteur de courant, pour former un ensemble encre/collecteur. Le collecteur de courant est, de préférence, en cuivre. Il s'agit, par exemple, d'une feuille de cuivre. Le dépôt de l'encre est réalisé, de préférence, par un procédé d'enduction 20 classique, par exemple avec un système de transfert à épaisseur contrôlée ou par un système d'enduction par filière en forme de fente. L'électrode présente un grammage d'au moins 2,5mg/cm2 de matière active déposée. 25 Avantageusement, le grammage est d'au moins 2,5 mg/cm2 et est limité à 20 mg/cm2. Préférentiellement, l'électrode a un grammage allant de 2,5mg/cm2 à 10mg/cm2 de matière active déposée et une densité d'au moins 1,4. L'électrode obtenue est ainsi compacte et dense. Encore plus avantageusement, le grammage est compris entre 4 et 10 mg/cm2. 30 La qualité de l'encre obtenue permet de réaliser une enduction à une vitesse d'enduction élevée, de plusieurs m.min-1, adaptée à une application industrielle. 3048821 24 L'ensemble encre/collecteur est ensuite séché selon tout procédé connu, pour évaporer le solvant et obtenir une électrode supportée sur le collecteur de courant. Les électrodes obtenues, avec un grammage d'environ 5mg/cm2 de matière 5 active, à partir d'une telle encre présentent de bonnes propriétés mécaniques, notamment en termes de souplesse et d'adhésion, même sans latex. Ces électrodes sont facilement intégrées dans des cellules Li-ion, généralement par des procédés de bobinage ou d'empilement. 10 L'électrode est ensuite séchée selon tout procédé connu, pour évaporer les traces de solvant. L'électrode ainsi formée peut, ensuite, être comprimée ou calandrée afin d'améliorer la densité d'énergie de l'électrode et d'augmenter la conductivité 15 électronique de l'électrode, typiquement pour atteindre une densité d'au moins 1,4. La compression ou le calandrage a pour effet de rapprocher les particules de matériau électrochimiquement actif entre-elles, densifiant la couche et améliorant ainsi la percolation électrique entre les particules du matériau électrochimiquement actif de l'électrode. 20 L'électrode pour accumulateur au lithium, obtenue par le procédé, comprend : - un matériau actif d'électrode, préférentiellement à base de silicium, - un agent conducteur, - un liant. 25 Le silicium est sous la forme de nanoparticules. Le silicium peut être inséré dans une matrice micrométrique. Le silicium est susceptible de former un alliage avec le lithium de type LixSi, avec x compris entre 0 et 3,75. 3048821 25 Avantageusement, 90% du silicium sous forme de nanoparticules présente une distribution de taille inférieure à 300nm, et, de préférence, 50% du silicium sous forme de nanoparticules présente une distribution de taille inférieure à 150nm. 5 Le liant comprend un mélange de deux polymères : o le premier polymère ayant un premier poids moléculaire, le premier polymère étant un premier polyacrylate ou un de ses dérivés, o le deuxième polymère ayant un deuxième poids moléculaire, le deuxième polymère étant un deuxième polyacrylate ou une 10 carboxyméthyle cellulose, ou un de leurs dérivés respectifs. Le liant assure la tenue mécanique, la cohésion et la souplesse de l'électrode et améliore l'interaction entre l'électrode et l'électrolyte de l'accumulateur au lithium. 15 Le liant représente, préférentiellement, de 2% à 15% du poids de l'électrode, et de préférence, de 4% à 10% du poids de l'électrode. Avec de telles gammes, les propriétés électrochimiques sont améliorées. Selon un premier mode de réalisation, le premier polymère est un polyacrylate 20 et le deuxième polymère est une carboxyméthyle cellulose. Selon un deuxième mode de réalisation, le premier polymère et le deuxième polymère sont des polyacrylates ou un de leurs dérivés. Préférentiellement, le premier polymère est un polyacrylate PAA1 et le 25 deuxième polymère est un polyacrylate PAA2. Le premier poids moléculaire est inférieur ou égal à 400,000g/mol et supérieur ou égal à 150,000g/mol. 30 Le deuxième poids moléculaire est supérieur ou égal à 650,000g/mol et inférieur ou égal à 4,000,000g/mol, et, de préférence, le second poids 3048821 26 moléculaire est supérieur ou égal à 650,000g/mol et inférieur ou égal à 1,500,000g/mol. Le degré de dissociation des polymères va de 35% à 100%. 5 Encore plus préférentiellement, le premier polymère est un polyacrylate PAA1 et le deuxième polymère est un polyacrylate PAA2, le premier poids moléculaire étant supérieur ou égal à 250,000g/mol et inférieur ou égal à 400,000g/mol, le deuxième poids moléculaire étant supérieur ou égal à 1,000,000g/mol et 10 inférieur ou égal à 1,500,000g/mol, et le degré de dissociation des polymères étant supérieur à 90%. Le premier poids moléculaire est d'au plus 67% massique par rapport au deuxième poids moléculaire. 15 Préférentiellement, le liant est constitué des deux polymères. Selon un mode de réalisation, l'électrode pour accumulateur au lithium, ou batterie au lithium, est constituée : 20 du matériau actif d'électrode, à base de silicium, - de l'agent conducteur, - du liant comprenant le mélange des deux polymères. L'électrode est, avantageusement, dépourvue de latex. 25 Le pourcentage massique du second polyacrylate est, avantageusement, inférieur ou égal à 2% par rapport au poids total de l'électrode pour conférer une viscosité maximale à l'encre de 5Pa.s à 100s-1. Il est, de préférence, supérieur ou égal à 0,1% par rapport au poids total de l'électrode. 30 3048821 27 Il a également été constaté une absence de craquèlements et/ou de décollement de l'électrode pour les mélanges de PAA sélectionnés. L'électrode présente une bonne homogénéité et une bonne flexibilité ainsi qu'une bonne adhérence au collecteur de courant. Les accumulateurs au 5 lithium comportant au moins une telle électrode ont, par conséquent, des performances électrochimiques améliorées. La tenue mécanique de l'électrode permet d'imprimer aisément l'électrode quelle que soit la forme du motif, même pour des grammages d'électrode 10 élevés. La non-polymérisation des PAA lors du séchage a été vérifiée. Une électrode a subi un traitement d'extraction du liant. Ce liant extrait a été caractérisé par la méthode chromatographique décrite précédemment permettant de retrouver la 15 distribution bi-modal de la masse moléculaire. Des essais en cyclage à 20°C ont également été réalisés sur les électrodes élaborées à partir des encres précédemment décrites, en pile bouton face à du lithium métal avec un électrolyte à base de carbonates contenant du carbonate 20 d'éthylène fluoré. L'électrode est cyclée à un régime de 0/10, soit une charge en 10h en tenant compte de la proportion et de la capacité spécifique du composite. Les cyclages sont effectués avec un VMP3 de chez Biologic pour avoir une précision d'au moins 0,05% au niveau de l'efficacité coulombique, soit le rapport 25 entre le courant de délithiation ou de réduction et le courant de lithiation ou d'oxydation pour un même cycle (le cycle commençant par une lithiation ou une réduction). L'irréversible de premier cycle est ainsi égale à un moins l'efficacité coulombique au premier cycle et la perte par cycle est égale à un moins l'efficacité coulombique pour un cycle donné. 30 Les résultats ont montré qu'au premier cycle, l'irréversible de premier cycle est importante, associée à la formation de l'interface électrode/électrolyte. Ensuite, 3048821 28 la perte par cycle s'atténue pour se stabiliser complètement après 10 cycles pour plusieurs dizaines de cycles (Figure 5). Les différentes électrodes testées sont ainsi comparées par rapport à 5 l'irréversible de premier cycle et à la perte stabilisée après 10 cycles, typiquement entre 10 et 20 cycles. Les résultats sont fournis dans les tableaux suivants : Electrode CMC CMC/PAA A B C Irréversibilité 1er cycle (%) 12% 12,1% 14,8% 13,2% 14,7% Perte par cycle (%) 99,5% 99,5% 99,2% 99,2% 99,2% Electrode D E F G H I Irréversibilité 1er cycle (%) 12,6% 12,4% 12,7% 11,8% 11,3% 12,3% Perte par cycle (%) 99,5% 99,5% 99,3% 99,6% 99,7% 99,5% 10 Les plus mauvaises performances (électrochimiques et par rapport à la qualité de l'électrode) sont obtenues par les électrodes constituées d'un seul liant d'un unique poids moléculaire. Une amélioration est obtenue lors de l'utilisation d'un liant comprenant deux 15 polymères. Et les meilleurs résultats sont obtenus avec les formulations D à I qui sont les mélanges PAA de deux poids moléculaires distincts (avec un premier poids moléculaire d'au plus 67% par rapport au deuxième poids moléculaire) et un degré de dissociation de 100%. 20 Des résultats ont également été obtenus dans le format de référence 18650. L'électrode positive est à base de LiCo02, avec un grammage de 18,3 mg/cm2, soit 2,5 mAh/cm2, et une porosité de 25%. Les deux électrodes négatives comparées correspondent aux formulations CMC/PAA et le mélange de deux PAA (électrode G), avec un grammage de 5,6 mg/cm2 soit 3,0 mAh/cm2 et une 25 porosité de 35%. L'électrolyte est à base de carbonates contenant du carbonate 3048821 29 d'éthylène fluoré. Les résultats suivant ont été obtenus pour des cyclages à 20°C, à C/2, entre 4,2 et 2,7V : Electrode CMC/PAA G Irréversible 1er cycle (%) 16,5% 15% Rétention de capacité après 10 cycles (%) 94,7% 96,5% Rétention de capacité après 100 cycles (%) 72,3% 84,3% Rétention de capacité après 200 cycles (%) 62,3% 74,7% 5 La rétention de capacité après un nombre de cycle n est le rapport entre la capacité déchargée au cycle n et la capacité déchargée au cycle 2. Il a été observé que le PAA montre des performances améliorées par rapport à une formulation classique à base de CMC. 10 Une réduction de 1,5% de l'irréversible de premier cycle a été observée entre l'élément 18650 à base de l'électrode G en comparaison de celui avec l'électrode CMC/PAA. 15 La rétention de capacité est également fortement améliorée avec l'élément 18650 à base de l'électrode G en comparaison de celui avec l'électrode CMC/PAA. La durée de vie de l'accumulateur Li-ion avec la formulation optimisé à 20 l'électrode négative est augmentée de plus de 50%, en se basant sur le nombre de cycles avant d'atteindre une rétention de capacité de 80% par rapport à la capacité au cycle 2. REVENDICATIONS1. Electrode pour accumulateur au lithium, ou batterie au lithium, comprenant : - un matériau actif d'électrode, à base de silicium, - un agent conducteur, - un liant, caractérisée en ce que le liant comprend un mélange de deux polymères : o le premier polymère ayant un premier poids moléculaire, le premier polymère étant un premier polyacrylate ou un de ses dérivés, o le deuxième polymère ayant un deuxième poids moléculaire, le deuxième polymère étant un deuxième polyacrylate ou une carboxyméthyle cellulose, ou un de leurs dérivés respectifs. 2. Electrode selon la revendication 1, caractérisée en ce que le premier poids moléculaire est inférieur ou égal à 400,000g/mol et supérieur ou égal à 150,000g/mol. 3. Electrode selon l'une des revendications 1 et 2, caractérisée en ce que le deuxième poids moléculaire est supérieur ou égal à 650,000g/mol et inférieur ou égal à 4,000,000g/mol, et, de préférence, le second poids moléculaire est supérieur ou égal à 650,000g/mol et inférieur ou égal à 1,500,000g/mol. 4. Electrode selon l'une des revendications 1 à 3, caractérisée en ce que le 25 degré de dissociation des polymères va de 35% à 100%. 5. Electrode selon l'une quelconque des revendications 1 à 4, caractérisée en ce que le premier polymère est un polyacrylate et en ce que le deuxième polymère est une carboxyméthyle cellulose. 30 3048821 31 6. Electrode selon l'une quelconque des revendications 1 à 4, caractérisée en ce que le premier polymère et le deuxième polymère sont des polyacrylates ou un de leurs dérivés. 5 7. Electrode selon la revendication 6, caractérisée en ce que le premier polymère et le deuxième polymère sont des polyacrylates. 8. Electrode selon la revendication 7, caractérisée en ce que : - le premier poids moléculaire est supérieur ou égal à 250,000g/mol et 10 inférieur ou égal à 400,000g/mol, - le deuxième poids moléculaire est supérieur ou égal à 1,000,000g/mol et inférieur ou égal à 1,500,000g/mol, - le degré de dissociation des polymères est supérieur à 90%. 15 9. Electrode selon l'une quelconque des revendications 1 à 8, caractérisée en ce que le premier poids moléculaire est d'au plus 67% massique par rapport au deuxième poids moléculaire. 10. Electrode selon l'une des revendications 1 à 9, caractérisée en ce que le 20 liant est constitué des deux polymères. 11. Electrode selon l'une quelconque des revendications précédentes, caractérisée en ce que le liant représente de 2% à 15% du poids de l'électrode, et de préférence, de 4% à 10% du poids de l'électrode. 12. Electrode selon l'une quelconque des revendications précédentes, caractérisée en ce que le silicium est sous la forme de nanoparticules, et le silicium étant susceptible de former un alliage avec le lithium de type LixSi, avec x compris entre 0 et 3,75. 30 3048821 32 13. Electrode selon l'une quelconque des revendications précédentes, caractérisée en ce que le silicium est inséré dans une matrice micrométrique, et en ce que le silicium est susceptible de former un alliage avec le lithium de type LixSi, avec x compris entre 0 et 3,75. 14. Electrode selon la revendication 12 ou 13, caractérisé en ce que 90% du silicium sous forme de nanoparticules présente une distribution de taille inférieure à 300nm, et, de préférence, 50% du silicium sous forme de nanoparticules présente une distribution de taille inférieure à 150nm. 15. Electrode selon l'une quelconque des revendications précédentes, caractérisée en ce qu'elle a un grammage allant de 2,5mg/cm2 à 10mg/cm2 de matière active déposée et une densité d'au moins 1,4. 15 16. Electrode selon l'une quelconque des revendications 1 à 15, caractérisée en ce qu'elle est dépourvue de latex. 17. Electrode selon l'une quelconque des revendications 1 à 15, caractérisée en ce que l'électrode comporte, en outre, un additif, tel que la carboxyméthyle 20 cellulose, du latex, un agent réticulant ou un polyacrylate d'un autre poids moléculaire, l'additif représentant 5% massique ou moins de l'électrode, et de préférence, 3% ou moins. 18. Electrode selon l'une quelconque des revendications 1 à 16, caractérisée 25 en ce qu'elle est constituée : - du matériau actif d'électrode, à base de silicium, - de l'agent conducteur, - du liant comprenant le mélange des deux polymères : o le premier polymère ayant un premier poids moléculaire, le premier polymère étant un premier polyacrylate ou un de ses dérivés, 5 10 3048821 33 o le deuxième polymère ayant un deuxième poids moléculaire, le deuxième polymère étant un deuxième polyacrylate ou une carboxyméthyle cellulose, ou un de leurs dérivés respectifs. 5 19. Encre pour la réalisation d'une électrode de batterie lithium-ion selon l'une quelconque des revendications 1 à 18, comprenant : -un matériau actif d'électrode, à base de silicium, -un solvant, -un agent conducteur, 10 -un liant, caractérisée en ce que le liant comprend un mélange de deux polymères : o le premier polymère ayant un premier poids moléculaire, le premier polymère étant un premier polyacrylate ou un de ses dérivés, o le deuxième polymère ayant un deuxième poids moléculaire, le 15 deuxième polymère étant un deuxième polyacrylate ou une carboxyméthyle cellulose, ou un de leurs dérivés respectifs. 20. Encre selon la revendication 19, caractérisée en ce que le premier poids moléculaire est inférieur ou égal à 400,000g/mol et supérieur ou égal à 20 150,000g/mol. 21. Encre selon l'une des revendications 19 et 20, caractérisée en ce que le deuxième poids moléculaire est supérieur ou égal à 650,000g/mol et inférieur ou égal à 4,000,000g/mol, et, de préférence, le second poids moléculaire est 25 supérieur ou égal à 650,000g/mol et inférieur ou égal à 1,500,000g/mol. 22. Encre selon l'une quelconque des revendications 19 à 21, caractérisée en ce que le degré de dissociation des polymères va de 35% à 100%. 30 23. Encre selon l'une quelconque des revendications 19 à 22, caractérisée en ce que le premier polymère et le deuxième polymère sont des polyacrylates. 3048821 34 24. Encre selon l'une quelconque des revendications 19 à 22, caractérisée en ce que le premier polymère est un polyacrylate et en ce que le deuxième polymère est une carboxyméthyle cellulose. 5 25. Encre selon l'une quelconque des revendications 19 à 24, caractérisée en ce que le liant représente de 2% à 15% du poids de l'extrait sec, et de préférence, de 4% à 10% du poids de l'extrait sec. 10 26. Encre selon l'une quelconque des revendications 19 à 25, caractérisée en ce que le silicium est sous la forme de nanoparticules, le silicium étant compris ou non dans une matrice micrométrique, et étant susceptible de former un alliage avec le lithium de type LixSi, avec x compris entre 0 et 3,75. 15 27. Encre selon la revendication précédente, caractérisé en ce que 90% du silicium sous forme de nanoparticules présente une distribution de taille inférieure à 300nm, et, de préférence, 50% du silicium sous forme de nanoparticules présente une distribution de taille inférieure à 150nm. 20